(57)【特許請求の範囲】
【請求項１】
水酸化物、塩化物、硫酸塩、リン酸塩、一水素リン酸塩、二水素リン酸塩、硝酸塩、及びこれらの混合物から成る群から選択される少なくとも１つのナトリウム又はリチウム塩を含む少なくとも１つの活性剤成分と、
水酸化物、塩化物、硫酸塩、リン酸塩、一水素リン酸塩、二水素リン酸塩、硝酸塩、炭酸塩、及びこれらの混合物から成る群から選択される、前記活性剤成分とは組成の異なる少なくとも１つのナトリウム又はリチウム塩を含む少なくとも１つの促進剤成分と、
クエン酸、酒石酸、乳酸、サリチル酸、グルコン酸、及びこれらの混合物から成る群から選択される少なくとも１つの抑制剤と、
石灰石充填剤、鋼玉石、ドロマイト、耐アルカリグラス、砕石、砂利、小石、及びこれらの混合物から成る群から選択される少なくとも１つの鉱物充填剤と、
少なくとも１つの増粘剤と、
水と、
を含む、ことを特徴とする長期的に安定化された水性開始剤組成物。
【請求項２】
前記少なくとも１つの活性剤成分及び前記少なくとも１つの促進剤成分は、リチウム金属塩の混合物を含む、ことを特徴とする請求項１に記載の長期的に安定化された水性開始剤組成物。
【請求項３】
前記少なくとも１つの抑制剤がクエン酸、酒石酸、又はこれらの混合物である、ことを特徴とする請求項１又は２に記載の長期的に安定化された水性開始剤組成物。
【請求項４】
前記少なくとも１つの鉱物充填剤の平均粒子サイズが最大５００μｍである、ことを特徴とする請求項１乃至３の何れか１つに記載の長期的に安定化された水性開始剤組成物。
【請求項５】
前記少なくとも１つの鉱物充填剤が石灰石充填剤又は石灰石充填剤の混合物である、ことを特徴とする請求項１乃至４の何れか１つに記載の長期的に安定化された水性開始剤組成物。
【請求項６】
前記水性開始剤組成物はスラリー又はペーストの形態である、ことを特徴とする請求項１乃至５の何れか１つに記載の長期的に安定化された水性開始剤組成物。
【請求項７】
前記水性開始剤組成物のｐＨ値が１０以上である、ことを特徴とする請求項１乃至６の何れか１つに記載の長期的に安定化された水性開始剤組成物。
【請求項８】
前記水性開始剤組成物は、
０．１ｗｔ．−％乃至４ｗｔ．−％の水酸化リチウムと、
０．１ｗｔ．−％乃至５ｗｔ．−％の硫酸リチウム又は硫酸リチウム一水和物と、
０．０５ｗｔ．−％乃至５ｗｔ．−％のクエン酸と、
０．０５ｗｔ．−％乃至４ｗｔ．−％の酒石酸と、
３５ｗｔ．−％乃至４５ｗｔ．−％の第１の平均粒子サイズを有する鉱物充填剤と、
１５ｗｔ．−％乃至２５ｗｔ．−％の第２の平均粒子サイズを有する鉱物充填剤と、
１０ｗｔ．−％乃至２０ｗｔ．−％の第３の平均粒子サイズを有する鉱物充填剤と、
０．０１ｗｔ．−％乃至０．５ｗｔ．−％の増粘剤と、
１５ｗｔ．−％乃至２５ｗｔ．−％の水と、
を含む、ことを特徴とする請求項１乃至７の何れか１つに記載の長期的に安定化された水性開始剤組成物。
【請求項９】
前記第１の平均粒子サイズを有する鉱物充填剤、前記第２の平均粒子サイズを有する鉱物充填剤、及び前記第３の平均粒子サイズを有する鉱物充填剤が炭酸カルシウム細骨材である、こと特徴とする請求項８に記載の長期的に安定化された水性開始剤組成物。
【請求項１０】
ｉ）混合槽に水を入れる工程と、
ｉｉ）撹拌中に前記少なくとも１つの活性剤成分及び前記少なくとも１つの促進剤成分を溶解及び追加する工程と、
ｉｉｉ）この混合物に前記少なくとも１つの抑制剤を溶解及び追加する工程と、
ｉｖ）撹拌速度の増加中に前記少なくとも１つの鉱物充填剤を段階的に加える工程と、
ｖ）増粘剤を加える工程と、
ｖｉ）完全に均質化するまで撹拌を継続する工程と、
を含む、ことを特徴とする請求項１乃至９の何れか１つに記載の長期的に安定化された水性開始剤組成物を生成する方法。
【請求項１１】
ｉ）請求項１乃至９に記載の長期的に安定化された水性開始剤組成物を水相アルミナセメント成分に加える工程と、
ｉｉ）これらを混合する工程と、
を備える、ことを特徴とする硬化性水相アルミナセメント成分の凝固及び硬化を活性化する方法。
【請求項１２】
硬化性水相アルミナセメント成分を含むモルタル系における請求項１乃至９の何れか１つに記載の長期的に安定化された水性開始剤組成物の使用。
【請求項１３】
硬化性水相アルミナセメント成分を含む２成分モルタル系の第１の成分としての請求項１乃至９の何れか１つに記載の長期的に安定化された水性開始剤組成物の使用。
【請求項１４】
鉱物質の面におけるアンカー手段の化学的留付けのために使用される硬化性水相アルミナセメント成分の凝固及び硬化の活性化のための請求項１乃至９の何れか１つに記載の長期的に安定化された水性開始剤組成物の使用。
【請求項１５】
前記アンカー手段はアンカーロッド、ねじ付きアンカーロッド、ボルト、又は鉄筋である、ことを特徴とする請求項１４に記載の使用。
【請求項１６】
前記鉱物質の面は、煉瓦、コンクリート、透水性コンクリート、又は自然石からできた構造物である、ことを特徴とする請求項１４又は１５に記載の使用。
【発明の詳細な説明】
【技術分野】
【０００１】
本発明は、アルミナセメント組成物の凝固及び硬化を開始するための長期的に安定化された水性開始剤組成物に関する。特に、長期的に安定化された水性開始剤組成物は、少なくとも１つのアルカリ及び／又はアルカリ金属塩を含む少なくとも１つの活性剤成分と、少なくとも１つの水溶性アルカリ及び／又はアルカリ金属塩を含む少なくとも１つの促進剤成分と、クエン酸、酒石酸、乳酸、サリチル酸、グルコン酸、及びこれらの混合物から成る群から選択される少なくとも１つの抑制剤（retarder）と、石灰充填剤、鋼玉石、ドロマイト、耐アルカリグラス、砕石、砂利、小石、及びこれらの混合物から成る群から選択される少なくとも１つの鉱物充填剤と、少なくとも１つの増粘剤と、水とを含む。さらに本発明は、長期的に安定化された水性開始剤組成物を生成する方法及び煉瓦、コンクリート、透水性コンクリート、又は自然石からできた構造物等の鉱物質の面（被留付け面）におけるアンカー段、好ましくは金属要素の化学的留付けのためのシステム（構造物）における該組成物の使用に関する。
【背景技術】
【０００２】
水性組成物、特に水性懸濁液は、沈降に十分な大きさの個体粒子を含む異質混合物であり、多少なりとも流体又はペーストの形態で形成される。係る懸濁液の優位性は、煉瓦、コンクリート、透水性コンクリート、又は自然石からできた構造物等の鉱物質の面における掘削孔等の凹部に、アンカー手段、好ましくはアンカーロッド、特にネジ棒、ボルト、鉄筋等の金属部材の化学的留付け等の如何なる建設化学用途にも直接用いることができる、すぐに使用できる液剤として使用が可能なことである。
【０００３】
例えば、ラジカル重合性樹脂をベースとする有機系の組成物は、迅速な硬化が望ましい場合に使用される。しかし、かかる系の組成物は環境を汚染し、高価で、環境及び取り扱う人に潜在的に有害及び／又は危険となることが一般的に知られているばかりか、そのことを明確に表記しなければならない場合も多い。
【０００４】
これらの弱点を克服するため、アルミナセメントをベースとする主に無機質の系による組成物が開発された。アルミナセメントの主たる構成要素はモノカルシウムアルミネートであり、最終製品として長期間に渡って高水準の機械的性能を発揮するため、建築及び建設業界で広く用いられている。さらに、アルミナセメントは、塩基に耐性があり、ポルトランドセメントより速く最大強度に達し、硫酸塩溶液に耐えることができる。そのため、アルミナセメント系組成物は、化学的な留付けの分野で好適に用いられる。
【０００５】
特に、パーツキット（kit-of-parts）とも呼ばれることがある２成分モルタル系留付け材の多くは、鉱物質の面におけるアンカー手段の良好な化学的留め付けのための硬化過程を開始するため、使用前又は塗布中にその各成分がそれぞれ混合されるようになっている。１つの成分が安定化されたセメント組成物に作用し、そしてもう１つの成分により凝固及び硬化が開始される。
【０００６】
アルミナセメントの凝固及び硬化のための添加物は、先行技術より知られている。例えば、特許文献１には、アルミナセメントの凝固及び硬化特性を改善するためのアジュバント（adjuvant）組成物が記載されている。
【０００７】
特許文献２は、酸化リチウム、水溶性リチウム塩、ヒドロキシル化有機酸、又はその塩若しくはエステルを含む、アルミナセメント及びモルタルの凝固及び硬化特性を改善するためのアジュバント組成物を記載している。上述の流体は、製造中に直接アルミナセメント又はモルタル及びコンクリートに取り込むか、塗布中に混合水に加えてもよい。しかし、これらの短所は、活性剤組成物をすぐに使用可能な状態で十分な時間保管できないことに加え、所望の凝固時間及び硬化時間によっては使用前になってから新たに準備しなければならないことから、塗布前により多くの工程が必要となることである。
【０００８】
鉱物質の面におけるアンカー手段の化学的留付けには、５分未満の硬化といった迅速な硬化が必ずしも望ましいわけではない。さらに、ほとんどの既知の留付け材において、生成される組成物の実用的な用途の大半で流動性が欠如している。このような先行技術の組成物はしばしば、比較的短時間でひび割れが発生する傾向があるか、又は温度上昇の影響により所要の機械的性能を発揮しなくなる。さらに、これらの留付け材は、使用前に長期間保管することができない。
【０００９】
そのため、アルミナセメント組成物の凝固及び硬化を開始するための長期的に安定化された水性開始剤組成物であって、環境、健康、安全性、取扱い、保存時間、及びモルタルの凝固と硬化の良好なバランスにおいて先行技術の系よりも優れたものが必要とされる。さらに、化学的留付け材の取扱い、特性、及び機械的性能に悪影響を与えずに鉱物質の面にアンカー手段を化学的に留付けるために多成分系留付け材で用いることができる長期的に安定化された水性開始剤組成物を提供することが望まれる。
【先行技術文献】
【特許文献】
【００１０】
【特許文献１】米国特許第３８２６６６５号明細書
【特許文献２】独国特許第２３１１２３９号明細書
【発明の概要】
【発明が解決しようとする課題】
【００１１】
上記に鑑み、本発明の目的は、先行技術の組成物の短所を克服する長期的に安定化された水性開始剤組成物を提供することである。特に、取り扱いが容易で環境に優しく、すぐに使用可能な状態にある長期的に安定化された水性開始剤組成物であって、使用前に一定期間安定的に保管することができ、塗布時に凝固と硬化のバランスが良好に保たれ、高温状態でアンカー手段の化学的留付けを行う際にも留付け材の優れた機械的性能を発揮する、長期的に安定化された水性開始剤組成物を提供することを目的とする。
【００１２】
さらに本発明の目的は、費用対効果に優れ、環境に優しく、使い易く、水性開始剤組成物の安定的かつ容易な塗布に繋がる、多成分系留付け材で使用が可能な、長期的に安定化された水性開始剤組成物を生成する方法を提供することである。
【００１３】
加えて、本発明の目的は、鉱物質の面におけるアンカー手段の化学的留付けに使用できる接着系アンカーとして容易に用いることができる硬化性水相アルミナセメント成分の凝固及び硬化を活性化する方法を提供することである。
【００１４】
さらに本発明の目的は、煉瓦、コンクリート、透水性コンクリート、又は自然石からできた構造物等の鉱物質の面におけるアンカー手段、好ましくは金属部材の化学的留付けのための多成分系留付け材、特に２成分系留付け材で使用することができる長期的に安定化された水性開始剤組成物を提供することである。
【００１５】
これらの目的及び発明の詳細な説明から明らかになるそれ以外の目的は、独立項が記載する通りの本発明によって解決される。従属項は、本発明の態様に関する。
【課題を解決するための手段】
【００１６】
本発明の１つの態様において、本発明は、室温及び高温で一定期間安定となる、アルミナセメント組成物の凝固及び硬化を開始するための、長期的に安定化された水性開始剤組成物を提供する。特に、長期的に安定化された水性開始剤組成物は、少なくとも１つのアルカリ及び／又はアルカリ土類金属塩を含む少なくとも１つの活性剤成分と、少なくとも１つの水溶性アルカリ及び／又はアルカリ土類金属塩を含む少なくとも１つの促進剤成分と、クエン酸、酒石酸、乳酸、サリチル酸、グルコン酸、及びこれらの混合物から成る群から選択される少なくとも１つの抑制剤（retarder）と、石灰充填剤、鋼玉石、ドロマイト、耐アルカリグラス、砕石、砂利、小石、及びこれらの混合物から成る群から選択される少なくとも１つの鉱物充填剤と、少なくとも１つの増粘剤と、水とを含む。
【００１７】
その他の態様において、本発明は、該長期的に安定化された水性開始剤組成物を生成する方法を提供する。
【００１８】
さらにその他の態様において、本発明は、長期的に安定化された水性開始剤組成物を用いて、硬化性水相アルミナセメント成分の凝固及び硬化を活性化する方法を提供する。
【００１９】
さらにその他の態様において、本発明は、煉瓦、コンクリート、透水性コンクリート、又は自然石からできた構造物等の鉱物質の面におけるアンカー手段、好ましくは金属部材の化学的留付けのための多成分系留付け材、特に２成分系留付け材で使用することができる、長期的に安定化された水性開始剤組成物を提供する。
【発明を実施するための形態】
【００２０】
本発明では、以下の用語と定義が用いられる。
【００２１】
本発明において、単数形である「ａ」及び「ａｎ」という用語は、内容から明確ではない限り、それぞれ複数の状況も網羅している。従って、「ａ」又は「ａｎ」という用語は、明確な記載がない限り、「１つ以上」又は「少なくとも１つ」を意味する用語である。
【００２２】
本発明における「アルミナセメント」という用語は、主に水硬性カルシウムアルミネートから成るカルシウムアルミネートセメントを指す。代替の用語としては、「高アルミナセメント」又はフランス語の「Ｃｉｍｅｎｔ  ｆｏｎｄｕ」がある。カルシウムアルミネートセメントの主な有効成分は、モノカルシウムアルミネート（セメント化学者が用いる記号では、ＣａＡｌ２Ｏ４、ＣａＯ・Ａｌ２Ｏ３、又はＣＡ）である。
【００２３】
本発明における「保存可能期間（shelf life）」という用語は、成分が多少なりとも個体物の流体水性組成物の形態にあり、凝固や反応性の低下を引き起こさずに機械的手段によって水性組成物の状態に戻る期間を指す。
【００２４】
本発明における「開始剤」という用語は、特定の化学反応を開始させる、化学環境を変化させる化合物又は組成物を指す。本発明において、開始剤はモルタル組成物のｐＨ値を変化させ、よって最終混合物における水硬性結合材（hydraulic binder）が遮断（de-blocking）されない。
【００２５】
本発明における「抑制剤（retarder）」という用語は、特定の化学反応を遅延させるために、化学環境を変化させる化合物又は組成物を指す。本発明において、抑制剤はモルタル組成物のカルシウムアルミネートセメントの水和能力を変化させ、よって最終混合物における水硬性結合作用を遅延させる。
【００２６】
本発明において、「初期凝固時間」という用語は、成分Ａと長期的に安定化された水性開始剤組成物の混合物が混合後に凝固を開始する時間を指す。混合後のある期間、混合物は個体物のペースト又は懸濁液として多少なりとも流体水性組成物の形態を保つ。
【００２７】
本発明における「安定した」又は「安定化された」という用語は、保管中に水性開始剤組成物の粘度及びｐＨ値が大きく変化せず、組成物が凝固又は硬化しないことを指す。
【００２８】
本発明における「長期的に安定化された水性開始剤組成物」という用語は、２成分モルタル系留め付け材の成分Ｂを指す。
【００２９】
本発明は、少なくとも１つのアルカリ及び／又はアルカリ土類金属塩を含む少なくとも１つの活性剤成分と、少なくとも１つの水溶性アルカリ及び／又はアルカリ土類金属塩を含む少なくとも１つの促進剤成分と、クエン酸、酒石酸、乳酸、サリチル酸、グルコン酸、及びこれらの混合物から成る群から選択される少なくとも１つの抑制剤と、石灰充填剤、鋼玉石、ドロマイト、耐アルカリグラス、砕石、砂利、小石、及びこれらの混合物から成る群から選択される少なくとも１つの鉱物充填剤と、少なくとも１つの増粘剤と、水とを含む、長期的に安定化された水性開始剤組成物に関する。
【００３０】
特に、活性剤成分は、水酸化物、塩化物、硫酸塩、リン酸塩、一水素リン酸塩、二水素リン酸塩、硝酸塩、炭酸塩、及びこれらの混合物から成る群から選択される少なくとも１つのアルカリ及び／又はアルカリ土類金属塩を含む。活性剤成分は、好ましくはアルカリ又はアルカリ土類金属塩、より好ましくは水酸化カルシウム、硫酸カルシウム、炭酸カルシウム、若しくはリン酸カルシウム等のカルシウム金属塩、水酸化ナトリウム、硫酸ナトリウム、炭酸ナトリウム若しくはリン酸ナトリウム等のナトリウム金属塩、又は水酸化リチウム、硫酸リチウム、炭酸リチウム、若しくはリン酸リチウム等のリチウム金属塩であって、最も好ましくは水酸化リチウムである。本発明の態様において、長期的に安定化された水性開始剤組成物で用いられる水酸化リチウムは、水酸化リチウムの１０％水溶液である。
【００３１】
本発明の長期的に安定化された水性開始剤組成物であって、以下で述べる長期的に安定化された水性開始剤組成物は、長期的に安定化された水性開始剤組成物の全重量に対して、少なくとも約０．０１ｗｔ．−％、好ましくは少なくとも約０．０２ｗｔ．−％、より好ましくは少なくとも約０．０５ｗｔ．−％、最も好ましくは少なくとも約１．０ｗｔ．−％、約０．０１ｗｔ．−％乃至約４０ｗｔ．−％、好ましくは約０．０２ｗｔ．−％乃至約３５ｗｔ．−％、より好ましくは約０．０５ｗｔ．−％乃至約３０ｗｔ．−％、最も好ましくは約１．０ｗｔ．−％乃至約２５ｗｔ．−％の該活性剤を含む。特に好ましい態様において、活性剤は水と、水酸化リチウムとを含む。長期的に安定化された水性開始剤組成物の水含有量は、長期的に安定化された水性開始剤組成物の全重量に対して、少なくとも約１ｗｔ．−％、好ましくは少なくとも約５ｗｔ．−％、より好ましくは少なくとも約１０ｗｔ．−％、最も好ましくは少なくとも約２０ｗｔ．−％、約１ｗｔ．−％乃至約６０ｗｔ．−％、好ましくは約５ｗｔ．−％乃至約５０ｗｔ．−％、より好ましくは約１０ｗｔ．−％乃至約４０ｗｔ−％、最も好ましくは約１５ｗｔ．−％乃至約３０ｗｔ．−％である。長期的に安定化された水性開始剤組成物の水酸化リチウム含有量は、長期的に安定化された水性開始剤組成物の全重量に対して、少なくとも約０．１ｗｔ．−％、好ましくは少なくとも約０．５ｗｔ．−％、より好ましくは少なくとも約１．０ｗｔ．−％、最も好ましくは少なくとも約１．５ｗｔ．−％、約０．１ｗｔ．−％乃至約５ｗｔ．−％、好ましくは約０．５ｗｔ．−％乃至約４ｗｔ．−％、より好ましくは約１．０ｗｔ．−％乃至約３ｗｔ．−％、最も好ましくは約１．５ｗｔ．−％乃至約２．５ｗｔ．−％である。本発明の態様において、長期的に安定化された水性開始剤組成物は、長期的に安定化された水性開始剤組成物の全重量に対して、約２ｗｔ．−％乃至約２０ｗｔ．−％の水酸化リチウムの１０％水溶液を含む
【００３２】
促進剤成分は、水酸化物、塩化物、硫酸塩、リン酸塩、一水素リン酸塩、二水素リン酸塩、硝酸塩、炭酸塩、及びこれらの混合物から成る群から選択される少なくとも１つのアルカリ及び／又はアルカリ土類金属塩を含む。促進剤成分は、好ましくはアルカリ又はアルカリ土類金属塩、さらに好ましくは水溶性のアルカリ又はアルカリ土類金属塩、より好ましくは水酸化カルシウム、硫酸カルシウム、炭酸カルシウム、塩化カルシウム、ギ酸カルシウム、若しくはリン酸カルシウム等のカルシウム金属塩、水酸化ナトリウム、硫酸ナトリウム、炭酸ナトリウム、塩化ナトリウム、ギ酸ナトリウム、若しくはリン酸ナトリウム等のナトリウム金属塩、又は水酸化リチウム、硫酸リチウム、硫酸リチウム一水和物、炭酸リチウム、塩化リチウム、ギ酸リチウム、若しくはリン酸リチウム等のリチウム金属塩であって、最も好ましくは硫酸リチウム又は硫酸リチウム一水和物である。長期的に安定化された水性開始剤組成物は、長期的に安定化された水性開始剤組成物の全重量に対して、少なくとも約０．０１ｗｔ．−％、好ましくは少なくとも約０．０５ｗｔ．−％、より好ましくは少なくとも約０．１ｗｔ．−％、最も好ましくは少なくとも約１．０ｗｔ．−％、約０．０１ｗｔ．−％乃至約２５ｗｔ．−％、好ましくは約０．０５ｗｔ．−％乃至約２０ｗｔ．−％、より好ましくは約０．１ｗｔ．−％乃至約１５ｗｔ．−％、最も好ましくは約１．０ｗｔ−％乃至約１０ｗｔ．−％の該促進剤を含む。
【００３３】
本発明の長期的に安定化された水性開始剤組成物の態様において、水酸化リチウムの１０％水溶液／硫酸リチウム又は硫酸リチウム一水和物の比は７／１又は６／１である。
【００３４】
本発明の長期的に安定化された水性開始剤組成物に含まれる該少なくとも１つの抑制剤は、クエン酸、酒石酸、乳酸、サリチル酸、グルコン酸、及びこれらの混合物から成る群から選択されるが、クエン酸と酒石酸の混合物が好ましい。長期的に安定化された水性開始剤組成物は、長期的に安定化された水性開始剤組成物の全重量に対して、少なくとも約０．１ｗｔ．−％、好ましくは少なくとも約０．２ｗｔ．−％、より好ましくは少なくとも約０．５ｗｔ．−％、最も好ましくは少なくとも約１．０ｗｔ．−％、約０．１ｗｔ．−％乃至約２５ｗｔ．−％、好ましくは約０．２ｗｔ．−％乃至約１５ｗｔ．−％、より好ましくは約０．５ｗｔ．−％乃至約１５ｗｔ．−％、最も好ましくは約１．０ｗｔ．−％乃至約１０ｗｔ．−％の該抑制剤を含む。
【００３５】
本発明の長期的に安定化された水性開始剤組成物の態様において、クエン酸／酒石酸の比は１．６／１である。
【００３６】
初期の凝固時間を少なくとも５分とするための、十分な処理時間を確保するため、モルタル組成物の早期の硬化を防ぐ少なくとも１つの抑制剤は、開始剤成分とともに、特定の濃度で用いられる。
【００３７】
本発明の長期的に安定化された水性開始剤組成物に含まれる該少なくとも１つの鉱物充填剤は、石灰充填剤、砂、砕石、砂利、小石、及びこれらの混合物から成る群から選択されるが、様々な炭酸カルシウム、鋼玉石、ドロマイト等の石灰充填剤が好ましい。長期的に安定化された水性開始剤組成物の該少なくとも１つの鉱物充填剤は、炭酸カルシウム又は炭酸カルシウムの混合物が好ましい。長期的に安定化された水性開始剤組成物は、長期的に安定化された水性開始剤組成物の全重量に対して、少なくとも約３０ｗｔ．−％、好ましくは少なくとも約４０ｗｔ．−％、より好ましくは少なくとも約５０ｗｔ．−％、さらにより好ましくは少なくとも約６０ｗｔ．−％、最も好ましくは少なくとも約７０ｗｔ．−％、約３０ｗｔ．−％乃至約９５ｗｔ．−％、好ましくは約３５ｗｔ．−％乃至約９０ｗｔ．−％、より好ましくは約４０ｗｔ．−％乃至約８５ｗｔ．−％、さらにより好ましくは約４５ｗｔ．−％乃至約８０ｗｔ．−％、最も好ましくは約５０ｗｔ．−％乃至約７５ｗｔ．−％の少なくとも１つの鉱物充填剤を含む。該少なくとも１つの鉱物充填剤は、アルミナセメントの粒子サイズを補完する粒子サイズを持つように選択される。
【００３８】
該少なくとも１つの鉱物充填剤の平均粒子サイズは最大５００μｍであることが好ましく、より好ましくは最大４００μｍ、最も好ましくは最大３５０μｍである。
【００３９】
本発明の態様において、長期的に安定化された水性開始剤組成物に含まれる該少なくとも１つの鉱物充填剤は、３つの異なる炭酸カルシウム、具体的には複数種のオミアカルブ（登録商標）（オムヤインターナショナル社、ドイツ）等の炭酸カルシウム細骨材（fine）の混合物である。第１の炭酸カルシウムは約３．２μｍの平均粒子サイズ（ｄ５０％）を有し、４５μｍ篩上で残分０．０５％（ＩＳＯ７８７／７に基づいて決定）を有することが最も好ましい。第２の炭酸カルシウムは約７．３μｍの平均粒子サイズ（ｄ５０％）を有し、１４０μｍ篩上で残分０．５％（ＩＳＯ７８７／７に基づいて決定）を有する。第３の炭酸カルシウムは約８３μｍの平均粒子サイズ（ｄ５０％）を有し、３１５μｍ篩上で残分１．０％（ＩＳＯ７８７／７に基づいて決定）を有する。本発明の長期的に安定化された水性開始剤組成物の態様において、第１の炭酸カルシウム／第２の炭酸カルシウム／第３の炭酸カルシウムの比は、１／１．５／２又は１／１．４／２．２である。
【００４０】
本発明の態様において、本発明の長期的に安定化された水性開始剤組成物は以下の特性の何れか１つ又は組み合わせをさらに含む。
【００４１】
長期的に安定化された水性開始剤組成物は、増粘剤をさらに含んでよい。本発明に用いられる増粘剤は、ベントナイト、二酸化ケイ素、石英、アルカリ可溶性又は膨潤性の乳化剤等のアクリレートをベースとする増粘剤、フュームシリカ、粘土、及びチタンキレート剤から成る群から選択してよい。特筆すべきは、ポリビニルアルコール（ＰＶＡ）、疎水性変性アルカリ可溶性エマルジョン（ＨＡＳＥ）、ＨＥＵＲとして知られる先行技術である疎水性変性エチレンオキサイドウレタンポリマー、ヒドロキシメチルセルロース（ＨＭＣ）、ヒドロキシエチルセルロース（ＨＥＣ）、疎水性変性ヒドロキシエチルセルロース（ＨＭＨＥＣ）、カルボキシメチルセルロースナトリウム（ＳＣＭＣ）、カルボキシメチル２−ヒドロキシエチルセルロースナトリウム、２−ヒドロキシプロピルメチルセルロース、２−ヒドロキシエチルメチルセルロース、２−ヒドロキシブチルメチルセルロース、２−ヒドロキシエチルエチルセルロース、２−ヒドロキシプロピルセルロース、アタパルジャイトクレー、及びこれらの混合物等のセルロース系増粘剤である。適した増粘剤は、オプティゲルＷＸ（ＢＹＫケミー社、ドイツ）、レオレート１（エレメンティス社、ドイツ）、アクリゾールＡＳＥ−６０（ダウ・ケミカル社）等の市販の製品である。長期的に安定化された水性開始剤組成物は、長期的に安定化された水性開始剤組成物の全重量に対して、少なくとも約０．０１ｗｔ．−％、好ましくは少なくとも約０．０５ｗｔ．−％、より好ましくは少なくとも約０．１ｗｔ．−％、最も好ましくは少なくとも約０．３ｗｔ．−％、約０．０１ｗｔ．−％乃至約１５ｗｔ．−％、好ましくは約０．０５ｗｔ．−％乃至約１０ｗｔ．−％、より好ましくは約０．１ｗｔ．−％乃至約５ｗｔ．−％、最も好ましくは約０．３ｗｔ．−％乃至約１ｗｔ．−％の該増粘剤を含む。
【００４２】
抑制剤及び増粘剤が含まれていても、長期的に安定化された水性開始剤組成物の全体的な無機的性質は変わらない。
【００４３】
開始剤と抑制剤とを含む長期的に安定化された水性開始剤組成物は水相の状態で、スラリー又はペーストの形態であると好ましい。
【００４４】
長期的に安定化された水性開始剤組成物のｐＨ値は１０以上であることが好ましく、より好ましくは１１以上、最も好ましくは１２以上、特にｐＨ値の範囲は１０乃至１４、好ましくは１１乃至１３である。
【００４５】
本発明の好ましい態様において、成分Ｂは以下の成分を含むか、以下の成分から成る。
０．１ｗｔ．−％乃至４ｗｔ．−％の水酸化リチウム、
０．１ｗｔ．−％乃至５ｗｔ．−％の硫酸リチウム又は硫酸リチウム一水和物、
０．０５ｗｔ．−％乃至５ｗｔ．−％のクエン酸、
０．０５ｗｔ．−％乃至４ｗｔ．−％の酒石酸、
３５ｗｔ．−％乃至４５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
１５ｗｔ．−％乃至２５ｗｔ．−％の水。
【００４６】
本発明のもっとも好ましい態様において、成分Ｂは以下の成分を含むか、以下の成分から成る。
１．５ｗｔ．−％乃至２．５ｗｔ．−％の水酸化リチウム、
１ｗｔ．−％乃至４ｗｔ．−％の硫酸リチウム又は硫酸リチウム一水和物、
１ｗｔ．−％乃至３ｗｔ．−％のクエン酸、
０．５ｗｔ．−％乃至２ｗｔ．−％の酒石酸、
３５ｗｔ．−％乃至４５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
１５ｗｔ．−％乃至２５ｗｔ．−％の水。
【００４７】
本発明のもっとも好ましい代替の態様において、成分Ｂは以下の成分を含むか、以下の成分から成る。
３ｗｔ．−％乃至４ｗｔ．−％の水酸化リチウム、
１ｗｔ．−％乃至１０ｗｔ．−％の硫酸リチウム又は硫酸リチウム一水和物、
１ｗｔ．−％乃至５ｗｔ．−％のクエン酸、
１ｗｔ．−％乃至３ｗｔ．−％の酒石酸、
２５ｗｔ．−％乃至３５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
３０ｗｔ．−％乃至４０ｗｔ．−％の水。
【００４８】
本発明の別のもっとも好ましい態様において、成分Ｂは以下の成分を含むか、以下の成分から成る。
０．２ｗｔ．−％乃至１．５ｗｔ．−％の水酸化リチウム、
０．１ｗｔ．−％乃至１．０ｗｔ．−％の硫酸リチウム又は硫酸リチウム一水和物、
０．１ｗｔ．−％乃至１．０ｗｔ．−％のクエン酸、
０．１ｗｔ．−％乃至０．５ｗｔ．−％の酒石酸、
３５ｗｔ．−％乃至４５ｗｔ．−％の第１の鉱物充填剤、
１５ｗｔ．−％乃至２５ｗｔ．−％の第２の鉱物充填剤、
１０ｗｔ．−％乃至２０ｗｔ．−％の第３の鉱物充填剤、
０．０１ｗｔ．−％乃至０．５ｗｔ．−％の増粘剤、
１５ｗｔ．−％乃至２５ｗｔ．−％の水。
【００４９】
本発明の長期的に安定化された水性開始剤組成物は、以下の通り生成することができる。促進剤を活性剤の水溶液で溶解し、続いて抑制剤を加えて混合物を均質化する。撹拌速度を増加させると同時に、混合物が均質化するまで充填剤を段階的に加える。最後に、混合物が完全に均質化するまで増粘剤を加える。そのため、本発明の長期的に安定化された水性開始剤組成物を生成する方法には、以下の工程が含まれる。
ｉ）混合層に水を入れる工程、
ｉｉ）撹拌中に該少なくとも１つの活性剤成分及び該少なくとも１つの促進剤成分を任意に溶解及び追加する工程、
ｉｉｉ）この混合物に該少なくとも１つの抑制剤を任意に溶解及び追加する工程、
ｉｖ）撹拌速度の増加中に該少なくとも１つの鉱物充填剤を段階的に加える工程、
ｖ）増粘剤を加える工程、
ｖｉ）完全に均質化するまで撹拌を継続する工程。
【００５０】
長期的に安定化された水性開始剤組成物は、常温及び４０℃で水分が蒸発しないように密閉された容器に保管され、１週間、４週間、３カ月、６カ月等、一定期間経過後には、流動性、均質性（沈降の指標）、及びｐＨ値の変化を確認した。全ての成分の特性に６か月経過後も変化がなかった。４０℃以下の常温、具体的には温度範囲約２０℃乃至４０℃において、保存可能期間（shelf life）は少なくとも１週間、好ましくは少なくとも４週間、より好ましくは少なくとも３カ月、最も好ましくは少なくとも６か月である。
【００５１】
長期的に安定化された水性開始剤組成物は、硬化性水相アルミナセメント成分の凝固及び硬化を活性化する方法において用いることができる。
【００５２】
本発明の方法は、以下の工程を備える。
ｉ）上述の長期的に安定化された水性開始剤組成物を水相アルミナセメント成分に加える工程、
ｉｉ）これらを混合する工程。
【００５３】
長期的に安定化された水性開始剤組成物を加えることができるセメント成分は、水相アルミナセメント（ＣＡ）又は水相スルホアルミン酸カルシウムセメント（ＣＡＳ）をベースとする。使用可能なカルシウムアルミネートセメントは、迅速な凝固及び硬化、硫酸カルシウムと混合した際の迅速な乾燥及び収縮補償、並びに優れた耐腐食性及び耐収縮性を特徴とする。このような使用に適したカルシウムアルミネートセメントとしては、例えばターナルホワイト（登録商標）（ケルネオス社、フランス）がある。
【００５４】
特にセメント成分は、セメント成分の全重量に対して、少なくとも約４０ｗｔ．−％、好ましくは少なくとも約５０ｗｔ．−％、より好ましくは少なくとも約６０ｗｔ．−％、最も好ましくは少なくとも約７０ｗｔ．−％、約４０ｗｔ．−％乃至約９５ｗｔ．−％、好ましくは約５０ｗｔ．−％乃至約８５ｗｔ．−％、より好ましくは約６０ｗｔ．−％乃至約８０ｗｔ．−％、最も好ましくは約７０ｗｔ．−％乃至約７５ｗｔ．−％．のアルミナセメントを含んでよい。
【００５５】
それに代えて、セメント成分は、成分Ａの全重量に対して、少なくとも約２０ｗｔ．−％、好ましくは少なくとも約３０ｗｔ．−％、より好ましくは少なくとも約４０ｗｔ．−％、最も好ましくは少なくとも約５０ｗｔ．−％、約２０ｗｔ．−％乃至約８０ｗｔ．−％、好ましくは約３０ｗｔ．−％乃至約７０ｗｔ．−％、より好ましくは約３５ｗｔ．−％乃至約６０ｗｔ．−％、最も好ましくは約４０ｗｔ．−％乃至約５５ｗｔ．−％のアルミナセメントを含み、またセメント成分の全重量に対して、少なくとも約５ｗｔ．−％、好ましくは少なくとも約１０ｗｔ．−％、より好ましくは少なくとも約１５ｗｔ．−％、最も好ましくは少なくとも約２０ｗｔ．−％、約１ｗｔ．−％乃至約５０ｗｔ．−％、好ましくは約５ｗｔ．−％乃至約４０ｗｔ．−％、より好ましくは約１０ｗｔ．−％乃至約３０ｗｔ．−％、最も好ましくは約１５ｗｔ．−％乃至約２５ｗｔ．−％の硫酸カルシウム、好ましくは硫酸カルシウム半水化物を含んでよい。該セメント成分のＣａＳＯ４／ＣＡＣ比は３５：６５以下とすべきである。
【００５６】
セメント成分は、ホウ酸、カルボン酸、リン酸、メタリン酸、亜リン酸、ホスホン酸、及びこれらの塩から成る群から選択される遮断剤（blocking agent）により遮断できることが好ましい。アルミナセメント及び／又はスルホアルミン酸カルシウムセメントの水硬性結合材の総重量に対する含有量は、５０％、６０％、７０％、８０％、９０％、９５％、９９％以上又は１００％である。
【００５７】
セメント成分は、以下の特性の何れか１つ又は組み合わせをさらに含んでよい。セメント成分に含めることができる可塑剤は、低分子（ＬＭＷ）ポリアクリル酸系ポリマー、ポリホスホネートポリオックス及びポリカーボネートポリオックス群からの流動化剤、ポリカルボキシレートエーテル群からのエタクリル流動化剤、及びこれらの混合物から成る群から選択することができ、例えば、エタクリル（登録商標）Ｇ（コーテックス社、アルケマグループ、フランス）、アキューマ（登録商標）１０５１（ローム・アンド・ハース社、イギリス）、又はシーカ（登録商標）ビスコクリート（登録商標）−２０ＨＥ（シーカ社、ドイツ）といった可塑剤である。適した可塑剤は市販されている。
【００５８】
セメント成分は、増粘剤をさらに含んでよい。使用が可能な増粘剤は、キサンタンガム、ウェランガム、又はＤＩＵＴＡＮ（登録商標）ガム（シーピー・ケルコ社、アメリカ）等の有機物、澱粉由来エーテル、グアー由来エーテル、ポリアクリルアミド、カラギーナン、寒天、粘土等の鉱物、及びこれらの混合物から成る群から選択してよい。適した増粘剤は市販されている。
【００５９】
セメント成分は、抗菌剤又は殺菌剤をさらに含んでよい。使用が可能な抗菌剤又は殺菌剤は、メチルイソチアゾリノン（ＭＩＴ）、オクチルイソチアゾリノン（ＯＩＴ）、ベンゾイソチアゾリノン（ＢＩＴ）、及びこれらの混合物等のイソチアゾリノン群の化合物から成る群から選択してよい。適した抗菌剤又は殺菌剤は市販されている。エコサイドＫ３５Ｒ（プロギブン社、フランス）及びニュオセプトＯＢ０３（アッシュランド社、オランダ）が例として挙げられる。
【００６０】
セメント成分は、代替的に少なくとも１つの充填剤、特に有機充填剤又は鉱物充填剤を含んでよい。充填剤は、石英粉末、好ましくは平均粒子サイズ（ｄ５０％）が約１６μｍの石英粉末、石英砂、粘土、飛灰、フュームシリカ、カーボネート化合物、顔料、酸化チタン、軽充填剤（light filler）、及びこれらの混合物から成る群から選択してよい。適した鉱物充填剤は市販されている。石英粉末ミリシルＷ１２又はＷ６（クオーツヴェルケ社、ドイツ）が例として挙げられる。
【００６１】
セメント成分に含まれる水分は、セメント成分の全重量に対して、少なくとも約１ｗｔ．−％、好ましくは少なくとも約５ｗｔ．−％、より好ましくは少なくとも約１０ｗｔ．−％、最も好ましくは少なくとも約２０ｗｔ．−％、約１ｗｔ．−％乃至約５０ｗｔ．−％、好ましくは約５ｗｔ．−％乃至約４０ｗｔ．−％、より好ましくは約１０ｗｔ．−％乃至約３０ｗｔ．−％、最も好ましくは約１５ｗｔ．−％乃至約２５ｗｔ．−％でもよい。
【００６２】
可塑剤、増粘剤、及び抗菌剤又は殺菌剤が含まれていても、セメント成分の全体的な無機的性質は変わらない。
【００６３】
アルミナセメント又はスルホアルミン酸カルシウムセメントを含み、長期的に安定化された水性開始剤組成物を加えることができるセメント成分は、水相の状態が好ましく、スラリー又はペーストの形態であるともっとも好ましい。
【００６４】
本発明の長期的に安定化された水性開始剤組成物は、硬化性水相アルミナセメント成分を備えたモルタル系留付け材に用いられる。特に、長期的に安定化された水性開始剤組成物は、硬化性水相アルミナセメント成分を含む２成分モルタル系留付け材において第１の成分として用いられる。好ましくは、本発明の長期的に安定化された水性開始剤組成物の使用により、初期凝固時間が少なくとも５分の２成分モルタル系留付け材が生成される。
【００６５】
特に、本発明の長期的に安定化された水性開始剤組成物は、鉱物質の面におけるアンカー手段の化学的留付けに用いる硬化性水相アルミナセメント成分の凝固及び硬化の活性化に使用する。アンカー手段は、アンカーロッド、ねじ付きアンカーロッド、ボルト、又は鉄筋であることが好ましい。アンカー手段が化学的に留付けられる鉱物質の面は、煉瓦、コンクリート、透水性コンクリート、又は自然石からできた構造物である。
【００６６】
以下の実施例では、本発明の技術的範囲を限定することなく本発明を説明する。
【実施例】
【００６７】
１．長期的に安定化された水性開始剤組成物の生成
【００６８】
長期的に安定化された水性開始剤組成物（比較例Ｂ１及びＢ２、本発明の実施例Ｂ３及びＢ４）は最初に表１に記載の構成要素の混合により最初に生成される。与えられる比率は、ｗｔ．−％で表す。
【００６９】
長期的に安定化された水性開始剤組成物の混合の一般的要領は、以下の通り。硫酸リチウムを水酸化リチウムの１０％水溶液に溶解し、引き続きカルボン酸をこの混合液で溶解し、少なくとも３０分間５００ｒｐｍで十分に均質化する。５分間で撹拌速度を２０００ｒｐｍに増加させる間に充填剤又は充填剤混合物を段階的に加え、１０分間２０００ｒｐｍで継続的に均質化する。最後に撹拌中に増粘剤を加え、３分間で撹拌速度を２５００ｒｐｍに増加させる。最後に、５分間均質化を継続する。
【００７０】
【表１】
0006669862.tif 000002
【００７１】
２．長期的に安定化された水性開始剤組成物の安定性のモニタリング
【００７２】
長期的に安定化された水性開始剤組成物である比較例Ｂ１及びＢ２並びに本発明の実施例Ｂ３及びＢ４は、常温及び４０℃で水分が蒸発しないように密閉された容器に保管され、１週間、４週間、３カ月、６カ月等、一定期間経過後には、流動性、均質性、及びｐＨ値の変化を確認する。開始能力の試験も行われた。
【００７３】
ｐＨ値の測定は、水性組成物の安定度、具体的には懸濁度のモニタリングに適した方法である。ｐＨ値が大きく変化する場合は、長期的に安定化された水性開始剤組成物が不安定であると考えられる。
【００７４】
均質性の評価は、水性組成物の安定度、具体的には懸濁度のモニタリングに適した方法である。硬化と沈降が始まった場合は、長期的に安定化された水性開始剤組成物が不安定と考えられる。均質性の評価は、沈降の指標として用いられる。
【００７５】
本発明の水性開始剤組成物Ｂ３及びＢ４の特性、特にその全ての成分が６カ月経過後も影響を受けていないため、保存可能期間は常温及び４０℃で少なくとも６カ月である。ｐＨ値は１２以上であった。開始能力は、新たに生成した成分Ｂ３及び成分Ｂ４と同等であった。
【００７６】
しかし、比較例である水性開始剤組成物Ｂ１及びＢ２の特性、特にＢ２の特性を含めて、その全ての成分の特性は１週間後にはすでに変化していた。比較例の水性開始剤組成物Ｂ２の硬化及び沈降は、常温及び４０℃で始まり、十分な時間保管することも、モルタル用途に有用ともならない不安定な組成物である。
【００７７】
３．硬化性水相アルミナセメント成分の開始
【００７８】
本発明の長期的に安定化された水性開始剤組成物の開始能力は、長期的に安定化された水性開始剤組成物Ｂ１乃至Ｂ４を水相アルミナセメント成分（表２の組成物Ａ１乃至Ａ３）に加える工程と、これらを混合する工程とを含む硬化性水相アルミナセメント成分の凝固及び硬化の活性化により評価した。
【００７９】
表２で特定する構成要素を混合することによって、水相アルミナセメント成分（Ａ１乃至Ａ３）が最初に生成される。与えられる比率は、ｗｔ．−％で表す。
【００８０】
水相アルミナセメント成分の混合の一般的要領は、以下の通り。必要な水量を重み付けし、ミキシングボールに水を入れる。ｐＨ値が約２になるまで撹拌下でリン酸をゆっくりと加え、可塑剤を加えて１００ｒｐｍ乃至２００ｒｐｍで２分間均質化する。ターナルホワイト（登録商標）と充填剤を大きなバケツで予備混合し、塊化を防ぐために２００ｒｐｍでゆっくりと撹拌する間にこの混合物を段階的に加え、撹拌速度を４０００ｒｐｍに増加させる。得られるｐＨ値は約４。増粘剤をゆっくりと加え、最後には抗菌剤又は殺菌剤を加え、５分間５０００ｒｐｍで均質化を行う。
【００８１】
【表２】
0006669862.tif 000003
【００８２】
別々に生成後、水相アルミナセメント成分及び長期的に安定化された水性開始剤組成物を高速混合器で体積比３：１により混合し、生成されたモルタル系の初期凝固時間を超音波で計測した。
【００８３】
本発明の水性開始剤組成物Ｂ３及びＢ４を水相アルミナセメント成分Ａ１乃至Ａ３にそれぞれ加えると、初期凝固時間が少なくとも５分、特に５分乃至２５分の範囲のモルタル系留付け材が生成される。
【００８４】
しかし、比較例の水性開始剤組成物Ｂ１を水相アルミナセメント成分Ａ１乃至Ａ３にそれぞれ加えると、モルタル系留付け材の初期凝固時間が少なくとも１分以下となり、化学的留付けの用途には不向きであることが判明した。開始と凝固が早すぎる段階で発生した。比較例の水性開始剤組成物Ｂ２は１週間の保管後にすでに硬化及び沈降していたため、Ｂ２を水相アルミナセメント成分Ａ１乃至Ａ３にそれぞれ加えることはできなかった。
【００８５】
４．機械的性能の判定
【００８６】
別々に生成後、水相アルミナセメント成分及び長期的に安定化された水性開始剤組成物を高速混合器で体積比３：１により混合し、Ｃ２０／２５コンクリートに形成された直径が１４ｍｍ又は１６ｍｍの掘削孔に注入する。掘削孔は、ハンマードリル又はダイヤモンドコアリングにより形成された。
【００８７】
硬化されたモルタル組成物の荷重値は、状態が異なるＣ２０／２５コンクリートにおいて、定着深が７２ｍｍ又は６０ｍｍのＭ１２ねじ付きアンカーロッドを直径が１４ｍｍ又は１６ｍｍの掘削孔に挿入することにより判定される（表３）。
【００８８】
【表３】
0006669862.tif 000004
【００８９】
平均破壊荷重は、高強度の鉄棒に強力に支持されたねじ付きアンカーロッドを水圧工具で中心から引き抜くことにより判定される。それぞれの状況で、３つのねじ付きアンカーロッドは固定されており、それらの荷重値は２４時間の硬化後に平均値として判定される。終局破壊荷重は、接着力として計算され、表４に単位Ｎ／ｍｍ２で示されている。
【００９０】
【表４】
0006669862.tif 000005
【００９１】
表４に見られる通り、本発明の全ての系は硬化から２４時経過後も接着力が大きく、特に高温での機械的性能が高い。有機酸又は砂をベースとする鉱物充填剤を含まない比較例の留付け材は、初期凝固時間が５分未満又は硬化及び沈降が早すぎる他、取扱時間が不足していたため、どの掘削孔に注入することも、金属要素を定着させることも可能ではなかった。さらに、有機樹脂をベースとする注入モルタルと比較すると、注入モルタルは高温下では接着力は高いが、許容範囲を超えるほどの大きな荷重値の減少が発生し、有機系留付け材では２５０℃でゼロに近づくこともあるが、本発明の実施例では接着力が増加した。さらに、エトリンジャイト（ettringite）系のスラリーは、水を含む場合及びダイアモンド掘削孔で特に高い性能を発揮する。
【００９２】
本発明の水性開始剤組成物は長い寿命すなわち保存可能期間を有することが示された。ということは、常温又は高温で２週間から数カ月、具体的には少なくとも１週間、好ましくは少なくとも４週間、より好ましくは少なくとも３カ月、最も好ましくは少なくとも６カ月、４０℃までの常温、具体的には約２０℃乃至約４０℃の範囲で、水性開始剤組成物を保管でき、貯蔵や配送の遅れから保護する。本発明の水性開始剤組成物はスラリーの状態を保ち、特に運搬中に偏析しないため、設置が確実に行われる。さらに、組成物は毒性及び生態毒性がほとんどない。
【００９３】
硬化性水相アルミナセメント成分が本発明の水性開始剤組成物により開始されると、実現する硬化速度と機械的強度は有機系留付け材と同程度である一方、その本質的な鉱物組成により害がはるかに少なく、ほとんど環境汚染を引き起こさないうえ、先行技術に基づく既知の留付け材よりも費用対効果に優れた生産が可能である。